(57)【要約】【課題】高温クリープ強度を維持しつつ線膨張係数を低減し、かつ十分な延性を確保することができるオーステナイト系耐熱鋼およびタービン部品を提供する。【解決手段】  実施形態のオーステナイト系耐熱鋼は、質量で、Ｎｉ：２４〜４０％、Ｃｒ：５〜１３％、Ｃｏ：０．１〜１２％、Ｎｂ：０．１〜５％、Ｖ：０．１〜０．５％、Ｔｉ：０．１〜１．８％、Ａｌ：０．３５〜２％、Ｂ：０．００１〜０．０１％を含有し、残部がＦｅおよび不可避的不純物からなる。【選択図】なし【特許請求の範囲】
【請求項１】
質量で、Ｎｉ：２４〜４０％、Ｃｒ：５〜１３％、Ｃｏ：０．１〜１２％、Ｎｂ：０．１〜５％、Ｖ：０．１〜０．５％、Ｔｉ：０．１〜１．８％、Ａｌ：０．３５〜２％、Ｂ：０．００１〜０．０１％を含有し、残部がＦｅおよび不可避的不純物からなることを特徴とするオーステナイト系耐熱鋼。  
【請求項２】
質量で、Ｔｉを０．１〜１．５％含有していることを特徴とする請求項１記載のオーステナイト系耐熱鋼。
【請求項３】
質量で、Ｔｉを０．１〜１％含有していることを特徴とする請求項１記載のオーステナイト系耐熱鋼。
【請求項４】
室温から７００℃の温度における平均線膨張係数が、１８×１０−６／Ｋ以下であることを特徴とする請求項１乃至３のいずれか１項記載のオーステナイト系耐熱鋼。
【請求項５】
７００℃の温度におけるクリープ破断伸びが１０％以上であることを特徴とする請求項１乃至４のいずれか１項記載のオーステナイト系耐熱鋼。
【請求項６】
請求項１乃至５のいずれか１項記載のオーステナイト系耐熱鋼を用いて、少なくとも所定部位が作製されたことを特徴とするタービン部品。
【発明の詳細な説明】
【技術分野】
【０００１】
本発明の実施の形態は、オーステナイト系耐熱鋼およびタービン部品に関する。
【背景技術】
【０００２】
近年、大気中への二酸化炭素の排出量削減の観点から、発電プラントの高効率化が進められている。そのため、火力発電プラントに備えられる蒸気タービンやガスタービンの高効率化が要求されている。また、火力発電プラントに設置可能なＣＯ２タービンにおいても高効率化が要求されている。
【０００３】
上記した各タービンにおける効率を上げるためには、タービンに導入される作動流体の入口温度を高温化することが有効である。例えば、蒸気タービンにおいては、将来的には、作動流体である蒸気の温度が６５０℃以上、さらには７００℃程度での運用が期待されている。ガスタービンやＣＯ２タービンにおいても、導入される作動流体の入口温度は、上昇する傾向にある。
【０００４】
従来、６００℃程度の温度に曝されるタービン部品には、フェライト系耐熱鋼などが使用されている。しかしながら、上記したような高温の作動流体に曝されるタービン部品をフェライト系耐熱鋼で構成することは耐熱性から問題がある。そのため、このような高温の作動流体に曝されるタービン部品は、オーステナイト系耐熱鋼、Ｎｉ基合金あるいはＣｏ基合金などで構成される。これらの中でも、オーステナイト系耐熱鋼は、フェライト系耐熱鋼よりも５０℃程度も耐用温度が高く、かつＮｉ基合金の１／３程度の材料費である。そのため、オーステナイト系耐熱鋼を使用することで、製造コストを抑え、高効率化を図ることができる。
【０００５】
一方、オーステナイト系耐熱鋼は、線膨張係数が高いという性質を有している。この性質は、高温機器への適用においてデメリットとなる。また、オーステナイト系耐熱鋼は、延性に乏しいことも知られている。Ａｌｌｏｙ２８６などの公知のオーステナイト系耐熱鋼においては、金属間化合物を析出強化相として利用して、高温クリープ強度の向上が図られている。しかしながら、高温クリープ強度を維持しつつ線膨張係数を低減し、かつ十分な延性を確保した耐熱鋼は、提案されていない。
【先行技術文献】
【特許文献】
【０００６】
【特許文献１】特開２０１１−１９５８８０号公報
【発明の概要】
【発明が解決しようとする課題】
【０００７】
高温構造材料の設計を行う上で、材料の熱膨張特性および延性は重要な因子である。しかしながら、従来のオーステナイト系耐熱鋼では、高温クリープ強度を維持しつつ線膨張係数を低減し、かつ十分な延性を確保することはできない。
【０００８】
本発明が解決しようとする課題は、高温クリープ強度を維持しつつ線膨張係数を低減し、かつ十分な延性を確保することができるオーステナイト系耐熱鋼およびタービン部品を提供することである。
【課題を解決するための手段】
【０００９】
実施形態のオーステナイト系耐熱鋼は、質量で、Ｎｉ：２４〜４０％、Ｃｒ：５〜１３％、Ｃｏ：０．１〜１２％、Ｎｂ：０．１〜５％、Ｖ：０．１〜０．５％、Ｔｉ：０．１〜１．８％、Ａｌ：０．３５〜２％、Ｂ：０．００１〜０．０１％を含有し、残部がＦｅおよび不可避的不純物からなる。
【発明を実施するための形態】
【００１０】
以下、本発明の実施の形態を説明する。
【００１１】
従来のオーステナイト系耐熱鋼は、Ｔｉを添加することによって母相にγ’相を析出させて強化している。しかしながら、Ｔｉの添加は、母相におけるオーステナイト構造の不安定化と、炭化物や窒化物の析出を促す。オーステナイト構造の不安定化によって、材料の線膨張係数が増大し、炭化物や窒化物の析出の増加によって、材料の延性が低下する。そのため、これまでは、Ｔｉによってγ’相の析出強化を図る場合、線膨張係数の低減および延性の増加を図ることは困難であった。
【００１２】
そこで、本発明者らは、Ｔｉに代わる添加元素としてＡｌに着目して評価した。その結果、Ａｌは、Ｔｉと同様に、γ’相を析出させて強化に寄与するとともに、母相のオーステナイト構造を不安定化させず、かつ延性に影響を及ぼす化合物を形成しないことを見出した。
【００１３】
そして、本発明者らは、従来のオーステナイト系耐熱鋼において、Ｔｉの含有量を低減し、かつＴｉとＡｌの含有量を最適化することによって、高温クリープ強度を維持しつつ線膨張係数が低く、十分な延性を有する材料が得られることを見出した。
【００１４】
以下、実施の形態を具体的に説明する。なお、以下の説明において組成成分を表す％は、特に明記しない限り質量％とする。
【００１５】
実施の形態のオーステナイト系耐熱鋼は、Ｎｉ：２４〜４０％、Ｃｒ：５〜１３％、Ｃｏ：０．１〜１２％、Ｎｂ：０．１〜５％、Ｖ：０．１〜０．５％、Ｔｉ：０．１〜１．８％、Ａｌ：０．３５〜２％、Ｂ：０．００１〜０．０１％を含有し、残部がＦｅおよび不可避的不純物からなる。
【００１６】
ここで、実施の形態のオーステナイト系耐熱鋼における不可避的不純物としては、例えば、Ｃ、Ｎ、Ｓｉ、Ｍｎ、ＰおよびＳなどが挙げられる。
【００１７】
また、実施の形態のオーステナイト系耐熱鋼は、室温から７００℃の温度における平均線膨張係数が１８×１０−６／Ｋ以下であることが好ましい。ここで、平均線膨張係数は、同じ試験片において、室温（Ｔ０）における長さ（Ｌ０）と、所定の温度（Ｔ）における長さ（Ｌ）を用いて、次の式（１）によって求められる。
平均線膨張係数  ＝（Ｌ−Ｌ０）／（Ｔ−Ｔ０）／Ｌ０  …式（１）
【００１８】
上記した、室温から７００℃の温度における平均線膨張係数は、室温（Ｔ０）での長さ（Ｌ０）と、温度（Ｔ＝７００℃）での長さ（Ｌ）を用いて、式（１）によって求められたものである。
【００１９】
ここで、線膨張係数が高いオーステナイト系耐熱鋼を、例えば発電プラントに使用した場合、発電プラントの寿命および性能に支障をきたす。具体的には、例えば、そのようなオーステナイト系耐熱鋼をタービン部品に使用した場合、発電プラントの起動時の膨張と停止時の収縮による熱疲労が過大に発生し、タービン部品が早期に破壊する。そこで、このような問題を回避するために、オーステナイト系耐熱鋼の室温から７００℃の温度における平均線膨張係数を１８×１０−６／Ｋ以下とすることが好ましい。
【００２０】
また、実施の形態のオーステナイト系耐熱鋼は、７００℃におけるクリープ破断伸びが１０％以上であることが好ましい。ここで、クリープ破断伸びは、試験前の試験片長さ（Ｌ１）と、クリープ破断後の長さ（Ｌ２）を用いて、次の式（２）によって求められる。
クリープ破断伸び  ＝（Ｌ２−Ｌ１）／Ｌ１×１００  …式（２）
【００２１】
例えば、蒸気タービンなどの高温部品において、想定外な過大応力がかかったときに、変形せずに瞬時に破壊する材料は適用することができない。そこで、クリープ破断伸びが１０％以上である場合には、蒸気タービンなどの高温部品の使用環境下で、脆性破壊に至ることを回避できる。
【００２２】
ここで、平均線膨張係数およびクリープ破断伸びの規定温度を７００℃にしているのは、本実施の形態のオーステナイト系耐熱鋼を使用する温度域が最大で７００℃程度となるからである。
【００２３】
実施の形態のオーステナイト系耐熱鋼は、運転時の温度が６５０℃以上、さらには、７００℃程度となるタービン部品を構成する材料として好適である。タービン部品として、例えば、タービンケーシング、動翼、静翼、タービンロータ、螺合部材、配管などが挙げられる。ここで、螺合部材として、例えば、タービンケーシングやタービン内部の各種構成部品を固定するボルトやナットなどを例示することができる。配管としては、例えば、発電用タービンプラントなどに設置され、高温高圧の作動流体が通過する配管などを例示することができる。
【００２４】
上記したタービン部品のすべての部位を、実施の形態のオーステナイト系耐熱鋼で構成してもよい。また、例えば、温度が６５０℃以上となるタービン部品の一部の部位を、実施の形態のオーステナイト系耐熱鋼で構成してもよい。
【００２５】
上記した本実施の形態のオーステナイト系耐熱鋼は、従来のオーステナイト系耐熱鋼と同等の高温クリープ強度を有し、従来のオーステナイト系耐熱鋼よりも、線膨張係数が低く、優れた延性を有する。そのため、実施の形態のオーステナイト系耐熱鋼を用いて作製されたタービン部品においても、実施の形態のオーステナイト系耐熱鋼と同様な特性を有し、高い信頼性を有する。
【００２６】
上記した、実施の形態のオーステナイト系耐熱鋼やタービン部品は、例えば、蒸気タービン、ガスタービン、ＣＯ２タービンなどの発電用タービンに適用することができる。
【００２７】
次に、上記した実施の形態のオーステナイト系耐熱鋼における各組成成分範囲の限定理由を説明する。
【００２８】
（１）Ｎｉ（ニッケル）
Ｎｉは、Ｆｅ母相に固溶し、母相の固溶強化および線膨張係数の低下をもたらす。また、Ｎｉは、オーステナイト構造を安定化させる。これらの効果は、Ｎｉの含有率が２４％以上において発揮される。また、Ｎｉの含有率が４０％以下において、材料コストの増加や加工性の低下が抑えられる。そのため、Ｎｉの含有率を２４〜４０％とした。より好ましいＮｉの含有率は２８〜３８％であり、さらに好ましいＮｉの含有率は３２〜３６％である。
【００２９】
（２）Ｃｒ（クロム）
Ｃｒは、Ｆｅ母相に固溶し、母相の固溶強化および線膨張係数の低下をもたらす。また、Ｃｒは、γ’相の固溶温度を上昇させるため、γ’相の析出が促進される。これらの効果は、Ｃｒの含有率が５％以上で発揮される。また、Ｃｒの含有率が１３％以下において、安定したオーステナイト構造が得られるとともに、σ相の析出が抑制される。そのため、Ｃｒの含有率を５〜１３％とした。より好ましいＣｒの含有率は、６〜１０％である。
【００３０】
（３）Ｃｏ（コバルト）
Ｃｏは、Ｆｅ母相に固溶し、母相の固溶強化および線膨張係数の低下をもたらす。これらの効果は、Ｃｏの含有率が０．１％以上で発揮される。また、Ｃｏの含有率が１２％以下において、材料コストの増加や耐力の低下が抑えられる。そのため、Ｃｏの含有率を０．１〜１２％とした。より好ましいＣｏの含有率は２〜６％である。
【００３１】
（４）Ｎｂ（ニオブ）
Ｎｂは、Ｆｅ母相に固溶し、母相の固溶強化および線膨張係数の低下をもたらす。また、Ｎｂは、γ’相を形成して安定化させる。これらの効果は、Ｎｂの含有率が０．１％以上で発揮される。また、Ｎｂの含有率が５％以下において、材料コストの増加やδ（Ｎｉ３（Ｎｂ，Ｔａ））相（金属間化合物）の析出が抑えられる。そのため、Ｎｂの含有率を０．１〜５％以下とした。より好ましいＮｂの含有率は０．１〜３％であり、さらに好ましいＮｂの含有率は０．１〜２％である。
【００３２】
（５）Ｖ（バナジウム）
Ｖは、Ｆｅ母相に固溶し、線膨張係数の低下をもたらす。これらの効果は、Ｖの含有率が０．１％以上で発揮される。また、Ｖの含有率が０．５％以下において、安定したオーステナイト構造が得られるとともに、σ相の析出が抑制される。そのため、Ｖの含有率を０．１〜０．５％とした。より好ましいＶの含有率は０．１〜０．４％であり、さらに好ましいＶの含有率は０．１〜０．３％である。
【００３３】
（６）Ｔｉ（チタン）
Ｔｉは、γ’相を形成して、強度を高める。Ｔｉの含有率が０．１％以上において、γ’相の析出の促進が図れる。また、Ｔｉの含有率が１．８％以下において、安定したオーステナイト構造が得られるとともに、線膨張係数の増加を抑え、炭化物や窒化物の形成による延性の低下を抑制する。そのため、Ｔｉの含有率を０．１〜１．８％とした。より好ましいＴｉの含有率は０．１〜１．５％であり、さらに好ましいＴｉの含有率は０．１〜１％である。
【００３４】
（７）Ａｌ（アルミニウム）
Ａｌは、γ’相を形成して強度を高め、線膨張係数の低下をもたらす。これらの効果は、Ａｌの含有率が０．３５％以上で発揮される。また、Ａｌの含有率が２％以下において、γ’相の過剰な析出が抑えられ、加工性や溶接性の低下が抑制される。そのため、Ａｌの含有率を０．３５〜２％とした。より好ましいＡｌの含有率は０．３５〜１．５％であり、さらに好ましいＡｌの含有率は０．３５〜１．２％である。
【００３５】
（８）Ｂ（ホウ素）
Ｂは、Ｆｅ母相に固溶して、特に粒界偏析するため、粒界強化をもたらす。また、Ｂは、Ｔｉを多く含む場合、η相の析出を抑制する効果がある。これらの効果は、Ｂの含有率が０．００１％以上において発揮される。また、Ｂの含有率が０．０１％以下において、母相の融点の低下を抑え、熱間加工性の低下を抑制する。そのため、Ｂの含有率を０．００１〜０．０１％とした。より好ましいＢの含有率は、０．００４〜０．００６％である。
【００３６】
（９）Ｃ（炭素）、Ｎ（窒素）、Ｓｉ（ケイ素）、Ｍｎ（マンガン）、Ｐ（リン）およびＳ（硫黄）
Ｃ、Ｎ、Ｓｉ、Ｍｎ、ＰおよびＳは、実施の形態のオーステナイト系耐熱鋼においては、不可避的不純物に分類されるものである。これらの不可避的不純物は、可能な限りその残存含有率を０％に近づけることが好ましい。
【００３７】
次に、実施の形態のオーステナイト系耐熱鋼、およびこのオーステナイト系耐熱鋼を用いて製造されるタービン部品の製造方法について説明する。
【００３８】
実施の形態のオーステナイト系耐熱鋼は、例えば、次のように製造される。まず、オーステナイト系耐熱鋼を構成する組成成分を、例えば、真空誘導溶解（ＶＩＭ）し、その溶湯を所定の型枠に注入して鋳塊を形成する。そして、鋳塊に溶体化処理（固溶化熱処理）および時効処理を施して、オーステナイト系耐熱鋼が作製される。
【００３９】
タービン部品であるタービンケーシングは、例えば、次のように製造される。まず、オーステナイト系耐熱鋼を構成する組成成分を、例えば、真空誘導溶解（ＶＩＭ）し、その溶湯をタービンケーシングの形状に形成するための型枠に注入し、大気鋳造して構造体を作製する。そして、構造体に溶体化処理および時効処理を施して、タービンケーシングが作製される。
【００４０】
なお、オーステナイト系耐熱鋼を構成する組成成分を、例えば、電気炉溶解（ＥＦ）し、アルゴン−酸素脱炭（ＡＯＤ）して溶湯としてもよい。
【００４１】
タービン部品である、動翼、静翼、タービンロータ、螺合部材は、例えば次のように作製される。まず、実施形態のオーステナイト系耐熱鋼を構成する組成成分を、例えば、真空誘導溶解（ＶＩＭ）し、エレクトロスラグ再溶解（ＥＳＲ）し、減圧雰囲気で所定の型に流し込み鋳塊を作製する。そして、この鋳塊を上記タービン部品の形状に対応する型に配置して圧延などの鍛造処理を施す。続いて、溶体化処理、時効処理などを施すことで、動翼、静翼、タービンロータ、螺合部材が作製される。
【００４２】
なお、オーステナイト系耐熱鋼を構成する組成成分を、例えば、真空誘導溶解（ＶＩＭ）し、真空アーク再溶解（ＶＡＲ）して溶湯としてもよい。また、オーステナイト系耐熱鋼を構成する組成成分を、例えば、真空誘導溶解（ＶＩＭ）し、エレクトロスラグ再溶解（ＥＳＲ）し、真空アーク再溶解（ＶＡＲ）して溶湯としてもよい。
【００４３】
タービン部品である配管は、例えば、次のように製造される。まず、オーステナイト系耐熱鋼を構成する組成成分を、真空誘導溶解（ＶＩＭ）を行い溶湯とし、または電気炉溶解（ＥＦ）してアルゴン−酸素脱炭（ＡＯＤ）を行い溶湯とし、円筒形の型を高速回転させた状態でこの溶湯を流し込む。続いて、回転の遠心力を利用して溶湯を加圧し、配管形状の構造体を作製する（遠心鋳造法）。そして、構造体に溶体化処理および時効処理を施して、配管が作製される。
【００４４】
なお、タービン部品を作製する方法は、上記した方法に限定されるものではない。
【００４５】
次に、溶体化処理および時効処理について説明する。
【００４６】
溶体化処理は、加工歪の除去や整粒化、γ単相化を目的として実施される。溶体化処理では、処理部材を８８５〜９９５℃の温度に所定時間維持し、その後、室温まで急冷する。温度が８８５℃以上において、上記した効果が得られる。また、温度が９９５℃以下において、結晶粒の過度な粗大化が抑制される。急冷は、例えば、水冷や強制空冷などによって行われる。
【００４７】
時効処理は、結晶粒内にγ’相を析出させ、高温強度を付与するために行われる。時効処理では、処理部材を７００〜７６０℃の温度に所定時間維持し、その後、室温まで冷却する。温度が７００℃以上において、γ’相が十分に析出する。また、温度が７６０℃以下において、γ’相の早期の粗大化による析出密度の減少が抑制される。冷却は、例えば、大気中における自然冷却などによって行われる。
【００４８】
（線膨張係数、クリープ破断強度およびクリープ破断伸びの評価）
ここでは、実施の形態のオーステナイト系耐熱鋼において、従来のオーステナイト系耐熱鋼の高温クリープ強度を維持しつつ線膨張係数を低減し、かつ十分な延性が得られることを説明する。
【００４９】
表１は、評価に用いられた試料１〜試料８の化学組成を示す。なお、試料１〜試料６は、本実施の形態の化学組成範囲にあるオーステナイト系耐熱鋼であり、試料７〜試料８は、その化学組成が本実施の形態の化学組成範囲にないオーステナイト系耐熱鋼であり、比較例である。
【００５０】
【表１】
2015183256.tif 000002
【００５１】
試料１〜試料８のオーステナイト系耐熱鋼について、平均線膨張係数の測定およびクリープ破断試験を行った。
【００５２】
それぞれの試験に使用する試験片は、次のように作製された。
【００５３】
表１に示す化学組成を有する試料１〜試料８のオーステナイト系耐熱鋼を構成する組成成分を得るために必要な原材料を真空誘導溶解炉にて溶解し、それぞれ２ｋｇの鋳塊を作製した。この鋳塊を熱間圧延によって板状部材に成形した。得られた板状部材に対して溶体化処理を施した。溶体化処理では、９４０℃の温度で３０分間加熱し、その後、強制空冷によって室温まで急冷した。続いて、板状部材に対して時効処理を施した。時効処理では、７６０℃の温度で１６時間加熱し、その後、大気中における自然冷却によって室温まで冷却した。
【００５４】
各試験に用いる試験片は、板状部材から応力軸が鍛伸方向に平行となるように採取した。平均線膨張係数の測定は、各試料による試験片に対して、ＪＩＳ Ｚ ２２８５に準拠して実施された。クリープ破断試験は、各試料による試験片に対して、ＪＩＳ Ｚ ２２７１に準拠して実施した。
【００５５】
なお、ＪＩＳ Ｚ ２２８５において、平均線膨張係数は、前述した式（１）を用いて算出される。また、ＪＩＳ Ｚ ２２７１において、クリープ破断伸びは、前述した式（２）を用いて算出される。
【００５６】
クリープ破断強度は、７００℃／１０万時間クリープ破断強度を求め、クリープ破断伸びは、７００℃におけるクリープ破断伸びを求めた。なお、７００℃／１０万時間クリープ破断強度は、試験温度を７００〜８００℃、試験応力を２００〜４００ＭＰａの範囲で実施した破断時間１０００時間程度の試験結果に基づいて、Larson-Miller法によって外挿することで求められた。
【００５７】
平均線膨張係数、クリープ破断強度およびクリープ破断伸びの試験結果を表２に示す。
【００５８】
【表２】
2015183256.tif 000003
【００５９】
表２に示すように、従来のオーステナイト系耐熱鋼である試料７〜試料８における平均線膨張係数は１８×１０−６／Ｋ以上である。これに対して、試料１〜試料６においては、クリープ破断強度は、試料７〜試料８と同程度であり、平均線膨張係数は、１８×１０−６／Ｋ以下である。また、試料７および試料８におけるクリープ破断伸びは１０％未満であるのに対して、試料１〜試料６におけるクリープ破断伸びは１０％以上である。
【００６０】
以上の結果から、試料１〜試料６においては、従来のオーステナイト系耐熱鋼の高温クリープ強度を維持しつつ、線膨張係数の低減および延性の向上が実現されている。
【００６１】
以上説明した実施形態によれば、高温クリープ強度を維持しつつ線膨張係数を低減し、かつ十分な延性を確保することが可能となる。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。